(57)【要約】【課題】交換用のゴム型の製造に用いるゴム材料の使用量を低減させることができ、ゴム型の型開きを簡単な構造によって防止して、熱可塑性樹脂からなる安定した寸法精度の成形品を得ることができる樹脂成形用のゴム型等を提供すること。【解決手段】樹脂成形用のゴム型２は、溶融状態の熱可塑性樹脂を加圧して充填するためのキャビティ２１３を形成してなる。ゴム型２は、ゴム材料からなると共にキャビティ２１３を形成してなる中子型２１と、ゴム材料からなると共に中子型２１を内部に配置する形状を有するベースモールド型２２とからなる。中子型２１は、キャビティ２１３を開放するための分割面２１２において一対の分割型部２１１を組み合わせてなる。ベースモールド型２２は、下面部２２１と、一対の分割型部２１１が組み合わさる方向の両側に形成した一対の第１側面部２２２とを有している。【選択図】図１
2010099861.tif 000002
【特許請求の範囲】
【請求項１】
溶融状態の熱可塑性樹脂を加圧して充填するためのキャビティを形成してなるゴム型であって、
該ゴム型は、ゴム材料からなると共に上記キャビティを形成してなる中子型と、ゴム材料からなると共に上記中子型を内部に配置する形状を有するベースモールド型とからなり、
上記中子型は、上記キャビティを開放するための分割面において複数の分割型部を組み合わせてなり、
上記ベースモールド型は、下面部と該下面部の互いに対向する両側辺から立設した一対の第１側面部とを少なくとも有すると共に、該一対の第１側面部を、上記複数の分割型部が組み合わさる方向の両側に形成してなることを特徴とする樹脂成形用のゴム型。
【請求項２】
請求項１において、上記ベースモールド型は、上記下面部の残りの互いに対向する両側辺から立設した残りの一対の第２側面部によって、上記一対の第１側面部と共に上記下面部を囲む四角枠形状に形成してあることを特徴とする樹脂成形用のゴム型。
【請求項３】
請求項１又は２において、上記中子型における上記複数の分割型部が組み合わさる方向の外側面と、上記ベースモールド型における上記一対の第１側面部の内側面との間には、上記複数の分割型部の型開きを防止するための真空引きと、上記複数の分割型部を冷却するための冷却水の注入との少なくとも一方を行うための型空間が形成してあり、
該型空間は、上記中子型における上記外側面と上記一対の第１側面部の内側面との接触状態を保つ接触部を残して形成してあることを特徴とする樹脂成形用のゴム型。
【請求項４】
請求項１〜３のいずれか一項において、上記複数の分割型部における上記分割面の上部位置には、上記熱可塑性樹脂を上記キャビティ内に注入するための注入口が形成してあることを特徴とする樹脂成形用のゴム型。
【請求項５】
請求項１〜４のいずれか一項に記載の樹脂成形用のゴム型と、０．７８〜２μｍの波長領域を含む光を発生させる光発生手段とを有する樹脂成形装置であって、
上記光発生手段によって上記ベースモールド型の表面から上記光を照射して、上記キャビティ内に充填する上記熱可塑性樹脂を加熱するよう構成してあることを特徴とする樹脂成形装置。
【請求項６】
請求項３に記載の樹脂成形用のゴム型と、０．７８〜２μｍの波長領域を含む光を発生させる光発生手段と、上記型空間内の真空引きを行う真空手段と、上記型空間内に上記冷却水を注入するための給水手段とを有する樹脂成形装置であって、
上記キャビティ内に上記熱可塑性樹脂の充填を行う際には、上記真空手段によって上記型空間内の真空引きを行って、上記複数の分割型部の型締めを行うと共に、上記光発生手段によって上記ベースモールド型の表面から上記光を照射して、上記キャビティ内に充填する上記熱可塑性樹脂を加熱し、
上記熱可塑性樹脂の充填を行った後には、上記給水手段によって上記型空間内に上記冷却水を注入して、上記中子型を冷却するよう構成してあることを特徴とする樹脂成形装置。
【請求項７】
請求項５又は６において、上記樹脂成形装置は、上記ベースモールド型における上記一対の第１側面部の外側面を挟持する挟持手段と、上記熱可塑性樹脂を上記キャビティ内に注入するための注入ノズルとを有していることを特徴とする樹脂成形装置。
【請求項８】
請求項１〜４のいずれか一項に記載の樹脂成形用のゴム型と、０．７８〜２μｍの波長領域を含む光を発生させる光発生手段とを有する樹脂成形装置を用い、
上記光発生手段によって上記ベースモールド型の表面から上記光を照射して、上記キャビティ内に充填する上記熱可塑性樹脂を加熱する加熱工程を行うことを特徴とする樹脂成形方法。
【請求項９】
請求項３に記載の樹脂成形用のゴム型と、０．７８〜２μｍの波長領域を含む光を発生させる光発生手段と、上記型空間内の真空引きを行う真空手段と、上記型空間内に上記冷却水を注入するための給水手段とを有する樹脂成形装置を用い、
上記キャビティ内に上記熱可塑性樹脂の充填を行う際には、上記真空手段によって上記型空間内の真空引きを行って、上記複数の分割型部の型締めを行うと共に、上記光発生手段によって上記ベースモールド型の表面から上記光を照射して、上記キャビティ内に充填する上記熱可塑性樹脂を加熱する加熱工程と、
次いで、上記熱可塑性樹脂の充填を行った後には、上記給水手段によって上記型空間内に上記冷却水を注入して、上記中子型を冷却する冷却工程とを行うことを特徴とする樹脂成形方法。
【請求項１０】
請求項８又は９において、上記加熱工程においては、粒子状態の熱可塑性樹脂を上記キャビティ内に投入し、次いで、上記光発生手段によって上記ベースモールド型の表面から上記光を照射して、上記キャビティ内における上記粒子状態の熱可塑性樹脂を加熱して溶融させ、次いで、上記キャビティにおいて残された空間に、溶融状態の熱可塑性樹脂を充填することを特徴とする樹脂成形方法。
【発明の詳細な説明】
【技術分野】
【０００１】
本発明は、熱可塑性樹脂の成形品を得るための樹脂成形用のゴム型、樹脂成形装置及び樹脂成形方法に関する。
【背景技術】
【０００２】
熱可塑性樹脂を用いて所定形状の樹脂成形品を得る方法としては、一般的には、射出成形、ブロー成形、押出成形、プレス成形等の種々の成形方法がある。
これに対し、例えば、特許文献１においては、シリコーンゴム等のゴム製の成形型（ゴム型）を用いて、熱可塑性樹脂からなる樹脂成形品を真空注型法により成形する際に、成形型に対して熱可塑性樹脂を選択的に加熱することができる樹脂成形方法が開示されている。この樹脂成形方法においては、成形型のキャビティ内に溶融状態の熱可塑性樹脂を充填する際に、０．７８〜２μｍの波長領域を含む電磁波を、成形型を介して熱可塑性樹脂に照射し、成形型を構成するゴムと熱可塑性樹脂との物性の違いにより、ゴム製の成形型に比べて、熱可塑性樹脂を積極的に加熱することができる。
また、例えば、特許文献２においては、波長が２μｍを超える電磁波の透過量を減少させるフィルターを水から構成し、水の循環をさせることによりフィルターの温度上昇を防ぐことができる樹脂成形装置が開示されている。
【０００３】
【特許文献１】特開２００７−２１６４４７号公報
【特許文献２】特開２００８−４４２７１号公報
【発明の開示】
【発明が解決しようとする課題】
【０００４】
しかしながら、シリコーンゴム等のゴム製の成形型は、ゴム製であるが故に熱可塑性樹脂の成形に用いた後の熱劣化が激しく、例えば数十回のショット（成形）に用いると交換が必要になる。そのため、成形型の製造に用いるゴム材料の使用量が多くなってしまう。
また、成形品の寸法精度を向上させるためには、成形型のキャビティ内に熱可塑性樹脂を充填した後、所定時間、成形型の保圧を行っている。そのため、成形型の型開きを簡単な構造によって防止するためには更なる工夫が必要とされる。
【０００５】
本発明は、かかる従来の問題点に鑑みてなされたもので、交換用のゴム型の製造に用いるゴム材料の使用量を低減させることができ、ゴム型の型開きを簡単な構造によって防止して、熱可塑性樹脂からなる安定した寸法精度の成形品を得ることができる樹脂成形用のゴム型、樹脂成形装置及び樹脂成形方法を提供しようとするものである。
【課題を解決するための手段】
【０００６】
第１の発明は、溶融状態の熱可塑性樹脂を加圧して充填するためのキャビティを形成してなるゴム型であって、
該ゴム型は、ゴム材料からなると共に上記キャビティを形成してなる中子型と、ゴム材料からなると共に上記中子型を内部に配置する形状を有するベースモールド型とからなり、
上記中子型は、上記キャビティを開放するための分割面において複数の分割型部を組み合わせてなり、
上記ベースモールド型は、下面部と該下面部の互いに対向する両側辺から立設した一対の第１側面部とを少なくとも有すると共に、該一対の第１側面部を、上記複数の分割型部が組み合わさる方向の両側に形成してなることを特徴とする樹脂成形用のゴム型にある（請求項１）。
【０００７】
本発明の樹脂成形用のゴム型は、中子型と中子型を内部に配置する形状を有するベースモールド型とからなる。
そして、溶融状態の熱可塑性樹脂は、中子型に形成したキャビティ内に充填することができる。これにより、熱可塑性樹脂の充填による熱の劣化の対象を中子型のみとすることができ、ベースモールド型は中子型よりも多くのショット（成形）回数使用することができる。そのため、中子型に比べてベースモールド型を長期間使用することが可能になり、劣化したゴム型を交換する際に、新たに交換用のゴム型の製造に用いるゴム材料の使用量を低減させることができる。
【０００８】
また、多品種の成形品の成形を行う際には、各成形品の形状に合わせたキャビティを有する中子型を準備し、ベースモールド型は共通して用いる一方、中子型のみ各品種に応じて交換することができる。これによっても、劣化したゴム型を交換する際に、新たにゴム型の製造に用いるゴム材料の使用量を低減させることができる。
【０００９】
また、本発明のゴム型の中子型においては、成形品のサンプル（マスターモデル）の形状を転写することによって容易にキャビティを形成することができる。そのため、中子型にキャビティを形成することが容易である。
さらに、ベースモールド型における一対の第１側面部を、複数の分割型部が組み合わさる方向の両側に形成していることにより、熱可塑性樹脂の成形時には、一対の第１側面部によって複数の分割型部が型開きしないように保持することができる。これにより、ゴム型の型開きを簡単な構造によって防止して、キャビティ内の熱可塑性樹脂を冷却して得た成形品の寸法精度を向上させることができる。
【００１０】
それ故、本発明の樹脂成形用のゴム型によれば、交換用のゴム型の製造に用いるゴム材料の使用量を低減させることができ、ゴム型の型開きを簡単な構造によって防止して、熱可塑性樹脂からなる安定した寸法精度の成形品を得ることができる。
【００１１】
第２の発明は、上記樹脂成形用のゴム型と、０．７８〜２μｍの波長領域を含む光を発生させる光発生手段とを有する樹脂成形装置であって、
上記光発生手段によって上記ベースモールド型の表面から上記光を照射して、上記キャビティ内に充填する上記熱可塑性樹脂を加熱するよう構成してあることを特徴とする樹脂成形装置にある（請求項５）。
【００１２】
本発明の樹脂成形装置は、ゴム型の中子型におけるキャビティ内に熱可塑性樹脂を充填する際には、０．７８〜２μｍの波長領域を含む光をベースモールド型の表面から照射する。このとき、中子型及びベースモールド型を構成するゴム材料と熱可塑性樹脂との物性の違いにより、中子型及びベースモールド型に比べて、熱可塑性樹脂を選択的に加熱することができる（ゴム型に比べて熱可塑性樹脂の加熱量を多くすることができる）。これにより、中子型及びベースモールド型の温度上昇を抑制して、熱可塑性樹脂を効果的に加熱することができる。そのため、熱可塑性樹脂の成形品を成形する際に、中子型及びベースモールド型の熱劣化をより効果的に防止することができる。
【００１３】
また、ゴム型を構成する中子型及びベースモールド型はいずれもゴム材料から構成されている。そのため、中子型に吸収される波長の光の多くをベースモールド型に吸収させることができ、中子型が加熱され難くすることができる。特に、中子型とベースモールド型とを同じゴム材料から構成した場合には、中子型に吸収される波長の光のほぼすべてをベースモールド型に吸収させることができると考える。
【００１４】
それ故、本発明の樹脂成形装置によれば、ゴム型の型開きを簡単な構造によって防止すると共に、ゴム型の熱劣化を効果的に防止して、熱可塑性樹脂からなる安定した寸法精度の成形品を得ることができる。
【００１５】
第３の発明は、上記樹脂成形用のゴム型と、０．７８〜２μｍの波長領域を含む光を発生させる光発生手段と、上記型空間内の真空引きを行う真空手段と、上記型空間内に上記冷却水を注入するための給水手段とを有する樹脂成形装置であって、
上記キャビティ内に上記熱可塑性樹脂の充填を行う際には、上記真空手段によって上記型空間内の真空引きを行って、上記複数の分割型部の型締めを行うと共に、上記光発生手段によって上記ベースモールド型の表面から上記光を照射して、上記キャビティ内に充填する上記熱可塑性樹脂を加熱し、
上記熱可塑性樹脂の充填を行った後には、上記給水手段によって上記型空間内に上記冷却水を注入して、上記中子型を冷却するよう構成してあることを特徴とする樹脂成形装置にある（請求項６）。
【００１６】
本発明の樹脂成形装置は、ゴム型の中子型におけるキャビティ内に熱可塑性樹脂を充填する際には、真空手段によって中子型における外側面とベースモールド型における内側面との間に形成した型空間内の真空引きを行って、複数の分割型部の型締めを行う。これにより、熱可塑性樹脂を充填する際の圧力が複数の分割型部に加わるときでも、この複数の分割型部が型開きをしてしまうことを防止することができる。
また、０．７８〜２μｍの波長領域を含む光をベースモールド型の表面から照射することにより、中子型及びベースモールド型に比べて、熱可塑性樹脂を選択的に加熱することができる。これにより、中子型及びベースモールド型の温度上昇を抑制して、熱可塑性樹脂を効果的に加熱することができる。
【００１７】
そして、キャビティ内への熱可塑性樹脂の充填を行った後には、給水手段によって型空間内に冷却水を注入する。これにより、中子型を冷却することができ、特に、中子型を介して加熱溶融した熱可塑性樹脂を冷却することができる。そのため、冷却後の熱可塑性樹脂の成形品を取り出すまでの時間を短縮することができ、成形品の成形サイクルを短縮することができる。
【００１８】
それ故、本発明の樹脂成形装置によれば、中子型を構成する複数の分割型部の型開きをより効果的に防止することができ、熱可塑性樹脂の成形品の成形サイクルを短縮することができる。また、本発明においても、上記第２の発明と同様に、ゴム型の型開きを簡単な構造によって防止すると共に、ゴム型の熱劣化を効果的に防止して、熱可塑性樹脂からなる安定した寸法精度の成形品を得ることができる。また、本発明においても、その他は上記第２の発明と同様の作用効果を得ることができる。
【００１９】
第４の発明は、上記樹脂成形用のゴム型と、０．７８〜２μｍの波長領域を含む光を発生させる光発生手段とを有する樹脂成形装置を用い、
上記光発生手段によって上記ベースモールド型の表面から上記光を照射して、上記キャビティ内に充填する上記熱可塑性樹脂を加熱する加熱工程を行うことを特徴とする樹脂成形方法にある（請求項８）。
【００２０】
本発明の樹脂成形方法によれば、上記第２の発明と同様の構成によって、ゴム型の型開きを簡単な構造によって防止すると共に、ゴム型の熱劣化を効果的に防止して、熱可塑性樹脂からなる安定した寸法精度の成形品を得ることができる。
【００２１】
第５の発明は、上記樹脂成形用のゴム型と、０．７８〜２μｍの波長領域を含む光を発生させる光発生手段と、上記型空間内の真空引きを行う真空手段と、上記型空間内に上記冷却水を注入するための給水手段とを有する樹脂成形装置を用い、
上記キャビティ内に上記熱可塑性樹脂の充填を行う際には、上記真空手段によって上記型空間内の真空引きを行って、上記複数の分割型部の型締めを行うと共に、上記光発生手段によって上記ベースモールド型の表面から上記光を照射して、上記キャビティ内に充填する上記熱可塑性樹脂を加熱する加熱工程と、
次いで、上記熱可塑性樹脂の充填を行った後には、上記給水手段によって上記型空間内に上記冷却水を注入して、上記中子型を冷却する冷却工程とを行うことを特徴とする樹脂成形方法にある（請求項９）。
【００２２】
本発明の樹脂成形方法によれば、上記第３の発明と同様の構成により、中子型を構成する複数の分割型部の型開きをより効果的に防止することができ、熱可塑性樹脂の成形品の成形サイクルを短縮することができる。また、本発明においても、上記第３の発明と同様に、ゴム型の型開きを簡単な構造によって防止すると共に、ゴム型の熱劣化を効果的に防止して、熱可塑性樹脂からなる安定した寸法精度の成形品を得ることができる。
【発明を実施するための最良の形態】
【００２３】
上述した第１〜第５の発明における好ましい実施の形態につき説明する。
第１の発明において、上記ゴム型を介して上記熱可塑性樹脂に照射する光（電磁波）としては、波長が０．７８〜２μｍの領域の光だけでなく、これ以外の領域の光も含まれていてもよい。この場合において、ゴム型を介して熱可塑性樹脂に照射する光は、波長が０．７８〜２μｍの領域の光を、これ以外の領域の光よりも多く含むことが好ましい。
【００２４】
また、上記複数の分割型部は、一対の分割型部とすることができ、３つ以上の分割型部とすることもできる。また、分割型部は、対称形状に分割する必要はなく、種々の分割面（波状、凹凸状、のこぎり状等の分割面）によって分割することができる。
また、上記ベースモールド型における上記一対の第１側面部は、上記中子型における上記複数の分割型部が組み合わさる方向の外側面の全体を必ずしも覆っている必要はなく、上記外側面の一部を覆っていてもよい。
【００２５】
また、第２〜第５の発明において、上記光発生手段は、１組として用いるだけでなく、複数組をセットにして用いることができる。すなわち、成形品（あるいはキャビティ）の形状によっては、両側又は上下左右から光を照射した方が好ましい場合がある。
【００２６】
また、上記熱可塑性樹脂は、非晶性熱可塑性樹脂であることが好ましい。
ところで、熱可塑性樹脂の冷却速度は、成形型がゴム製であるため、金型の場合に比べて遅くなる。そのため、冷却中に熱可塑性樹脂の結晶性が高くなることがあり、これによって、樹脂成形品の寸法精度が低下したり、樹脂成形品の耐衝撃性が低下したりすることがある。これに対し、熱可塑性樹脂を非晶性熱可塑性樹脂にしたことにより、上記樹脂成形品の寸法精度の低下及び耐衝撃性の低下等を防止することができる。
【００２７】
非晶性熱可塑性樹脂としては、例えば、スチレン・アクリロニトリル共重合体、スチレン・無水マレイン酸共重合体、スチレン・メタクリル酸メチル共重合体等のスチレン系樹脂、ＡＢＳ樹脂（アクリロニトリル・ブタジエン・スチレン樹脂）、ＡＥＳ樹脂（アクリロニトリル・エチレン−プロピレン−ジエン・スチレン樹脂）、ＡＳＡ樹脂（アクリレート・スチレン・アクリロニトリル樹脂）等のゴム変性熱可塑性樹脂、又はポリメタクリル酸メチル、ポリカーボネート樹脂（ＰＣ）、ＰＣ／ゴム変性熱可塑性樹脂アロイ等を用いることができる。その中でも、特にゴム変性熱可塑性樹脂を用いることが好ましい。
【００２８】
ゴム変性熱可塑性樹脂としては、特に限定されないが、ゴム質重合体の存在下にビニル系単量体をグラフト重合させた重合体を１種又は２種以上含むものが好ましい。
上記ゴム質重合体としては、特に限定されないが、ポリブタジエン、ブタジエン・スチレン共重合体、ブタジエン・アクリロニトリル共重合体、エチレン・プロピレン共重合体、エチレン・プロピレン・非共役ジエン共重合体、エチレン・ブテン−１共重合体、エチレン・ブテン−１・非共役ジエン共重合体、アクリルゴム、シリコーンゴム等が挙げられ、これらは１種単独で、又は２種以上を組み合わせて用いることができる。
【００２９】
また、上記ゴム質重合体としては、ポリブタジエン、ブタジエン・スチレン共重合体、エチレン・プロピレン共重合体、エチレン・プロピレン・非共役ジエン共重合体、アクリルゴムを用いることが好ましく、上記ゴム変性熱可塑性樹脂としては、例えば、ＡＢＳ樹脂、ＡＥＳ樹脂、ＡＳＡ樹脂等を用いることができる。その中でも、特にＡＢＳ樹脂を用いることがさらに好ましい。
【００３０】
また、上記ゴム型は、シリコーンゴムからなることが好ましい。
この場合には、ゴム型の作製が容易であると共に、上記０．７８〜２μｍの波長領域を含む光により、ゴム型をほとんど加熱することなく熱可塑性樹脂を選択的に加熱することができる。
また、シリコーンゴムの硬度は、ＪＩＳ−Ａ規格測定において２５〜８０であることが好ましい。
【００３１】
第２〜第５の発明において、上記０．７８〜２μｍの波長領域を含む光により、ゴム型に比べて、熱可塑性樹脂を選択的に加熱することができる理由としては、以下のように考える。
すなわち、ゴム型の表面に照射された０．７８〜２μｍの波長領域を含む光は、ゴム型に吸収される割合に比べて、ゴム型を透過して熱可塑性樹脂に吸収される割合が多いと考える。そのため、０．７８〜２μｍの波長領域を含む光による光のエネルギーが熱可塑性樹脂に優先的に吸収されて、熱可塑性樹脂を選択的に加熱することができると考える。
【００３２】
また、第１の発明において、上記ベースモールド型は、上記下面部の残りの互いに対向する両側辺から立設した残りの一対の第２側面部によって、上記一対の第１側面部と共に上記下面部を囲む四角枠形状に形成することが好ましい（請求項２）。
この場合には、ベースモールド型を箱形状に形成することができ、中子型における複数の分割型部の型開きを一層効果的に防止することができる。
【００３３】
また、上記中子型における上記複数の分割型部が組み合わさる方向の外側面と、上記ベースモールド型における上記一対の第１側面部の内側面との間には、上記複数の分割型部の型開きを防止するための真空引きと、上記複数の分割型部を冷却するための冷却水の注入との少なくとも一方を行うための型空間を形成し、該型空間は、上記中子型における上記外側面と上記一対の第１側面部の内側面との接触状態を保つ接触部を残して形成することが好ましい（請求項３）。
この場合には、ゴム型の中子型におけるキャビティ内に熱可塑性樹脂を充填する際には、型空間内の真空引きを行う。そして、型空間内が真空状態である一方、ベースモールド型の周辺の圧力を大気圧以上の状態にすることにより、ベースモールド型に中子型を押圧する力を作用させることができる。これにより、複数の分割型部の型締めを行うことができる。そのため、熱可塑性樹脂を充填する際の圧力が複数の分割型部に加わるときでも、この複数の分割型部が型開きをしてしまうことを防止することができる。
また、上記型締めを行うときには、上記接触部によって中子型における外側面と一対の第１側面部の内側面との接触状態を保つことができる。
【００３４】
また、この場合には、キャビティ内への熱可塑性樹脂の充填を行った後には、型空間内に冷却水を注入する。これにより、中子型を冷却することができ、特に、中子型を介して加熱溶融した熱可塑性樹脂を冷却することができる。そのため、冷却後の熱可塑性樹脂の成形品を取り出すまでの時間を短縮することができ、成形品の成形サイクルを短縮することができる。
【００３５】
また、上記型空間は、冷却水を注入する空間として用いる場合には、当該冷却水を循環させるようにすることができる。また、型空間の上方を開放しておき、型空間の下方から注入した冷却水を上方から溢れさせるようにすることもできる。
また、上記ベースモールド型の内部には、上記中子型に隣接してゴム製のスペーサを配置することもできる。この場合には、中子型のサイズが異なるときでも、スペーサの厚みを変更することによって、ベースモールド型内に隙間が形成されないようにすることができる。
【００３６】
また、上記複数の分割型部における上記分割面の上部位置には、上記熱可塑性樹脂を上記キャビティ内に注入するための注入口を形成することが好ましい（請求項４）。
この場合には、注入口からキャビティ内に熱可塑性樹脂を注入し、注入口に成形された成形物は、キャビティ内に成形した熱可塑性樹脂の成形品と一体的に取り出すことができる。
【００３７】
また、第２、第３の発明において、上記樹脂成形装置は、上記ベースモールド型における上記一対の第１側面部の外側面を挟持する挟持手段と、上記熱可塑性樹脂を上記キャビティ内に注入するための注入ノズルとを有していることが好ましい（請求項７）。
この場合には、挟持手段によって、ベースモールド型を介して複数の分割型部が型開きをしてしまうことをより一層効果的に防止することができる。また、注入ノズルによって、キャビティ内へ所定の圧力で熱可塑性樹脂を注入することができる。
【００３８】
また、第４、第５の発明において、上記加熱工程においては、粒子状態の熱可塑性樹脂を上記キャビティ内に投入し、次いで、上記光発生手段によって上記ベースモールド型の表面から上記光を照射して、上記キャビティ内における上記粒子状態の熱可塑性樹脂を加熱して溶融させ、次いで、上記キャビティにおいて残された空間に、溶融状態の熱可塑性樹脂を充填することが好ましい（請求項１０）。
この場合には、熱可塑性樹脂の成形品を成形するに当たり、粒子状態の熱可塑性樹脂と溶融状態の熱可塑性樹脂とを用いる。粒子状態の熱可塑性樹脂をキャビティ内に投入して加熱溶融させておき、キャビティにおいて残された空間に、溶融状態の熱可塑性樹脂を充填する。これにより、熱可塑性樹脂の充填が行い難いキャビティの先端部分、細部等に、粒子状態の熱可塑性樹脂を配置して加熱溶融させることができる。そして、溶融状態の熱可塑性樹脂の充填圧力を低くして、キャビティの全体に熱可塑性樹脂を充填することができる。そのため、複数の分割型部の型開きをより効果的に防止することができ、寸法精度の優れた熱可塑性樹脂の成形品を成形することができる。
【実施例】
【００３９】
以下に、本発明の樹脂成形用のゴム型、樹脂成形装置及び樹脂成形方法にかかる実施例につき、図面を参照して説明する。
本例の樹脂成形用のゴム型２は、図１〜図４に示すごとく、溶融状態の熱可塑性樹脂５を加圧して充填するためのキャビティ２１３を形成してなる。ゴム型２は、ゴム材料からなると共にキャビティ２１３を形成してなる中子型２１と、ゴム材料からなると共に中子型２１を内部２２０に配置する形状を有するベースモールド型２２とからなる。中子型２１は、キャビティ２１３を開放するための分割面２１２において複数の分割型部２１１（本例では一対の分割型部２１１）を組み合わせてなる。ベースモールド型２２は、下面部２２１と下面部２２１の互いに対向する両側辺から立設した一対の第１側面部２２２とを少なくとも有すると共に、一対の第１側面部２２２を、一対の分割型部２１１が組み合わさる方向の両側に形成してなる。
【００４０】
本例の樹脂成形装置１は、図５に示すごとく、樹脂成形用のゴム型２と、０．７８〜２μｍの波長領域を含む光を発生させる光発生手段３とを有して構成してある。そして、樹脂成形装置１は、光発生手段３によってベースモールド型２２の表面から０．７８〜２μｍの波長領域を含む光を照射して、キャビティ２１３内に充填する熱可塑性樹脂５を加熱するよう構成してある。また、樹脂成形方法は、樹脂成形装置１と同様の構成によって、熱可塑性樹脂５の成形品を成形する。
【００４１】
以下に、本例の樹脂成形用のゴム型２、樹脂成形装置１及び樹脂成形方法につき、図１〜図７を参照して詳説する。
本例の樹脂成形用のゴム型２は、ゴム材料としてのシリコーンゴムからなる。このゴム型２は、成形する成形品のマスターモデル（手作りの現物等）を液状のシリコーンゴム内に配置し、このシリコーンゴムを硬化させ、硬化後のシリコーンゴムからマスターモデルを取り出すことによって作製することができる。また、ゴム型２は、ゴム製であるため、成形後の成形品を取り出す際の型開きを行うための分割面（パーティング面）２１２を簡単にかつ任意に形成することができる。
本例においては、熱可塑性樹脂５として、非晶性熱可塑性樹脂であると共にゴム変性熱可塑性樹脂であるＡＢＳ樹脂を用いる。
【００４２】
図３に示すごとく、本例のベースモールド型２２は、下面部２２１の残りの互いに対向する両側辺から立設した残りの一対の第２側面部２２３によって、一対の第１側面部２２２と共に下面部２２１を囲む四角枠形状に形成してある。本例のベースモールド型２２は、下面部２２１、第１側面部２２２及び第２側面部２２３が、中子型２１の下面及び４つの外側面に密着する大きさに形成してある。
なお、ベースモールド型２２の内部２２０には、中子型２１に隣接して、ゴム材料としてのシリコーンゴムからなるスペーサを配置して、ベースモールド型２２と中子型２１とを密着させることもできる。
【００４３】
図１〜図３に示すごとく、本例のゴム型２においては、中子型２１における一対の分割型部２１１が組み合わさる方向の外側面と、ベースモールド型２２における一対の第１側面部２２２の内側面との間に、一対の分割型部２１１の型開きを防止するための真空引きと、一対の分割型部２１１を冷却するための冷却水Ｗの注入とを行うための型空間２３が形成してある。この型空間２３は、中子型２１における外側面と一対の第１側面部２２２の内側面との接触状態を保つ接触部２３１を残して形成してある。
【００４４】
本例の型空間２３は、上下方向とこれに直交する横方向とに形成した格子状溝によって構成してある。そして、接触部２３１は、格子状溝を構成する溝の間に残された残部として形成されている。本例の型空間２３は、ベースモールド型２２の一対の第１側面部２２２における内側面に形成してある。また、本例の型空間２３は、ベースモールド型２２の内部２２０に中子型２１を配置したときに、中子型２１とベースモールド型２２との上部隙間を塞ぐ閉塞空間として形成されている。
【００４５】
型空間２３は、格子状溝以外にも、第１側面部２２２における内側面の一部が中子型２１の外側面に当接するようにした溝等から構成することができる。また、一対の第１側面部２２２に形成した互いに対向する型空間（格子状溝）２３同士は、ベースモールド型２２の下面部２２１に形成した下部溝２３２によって連通されている。
また、ベースモールド型２２には、その外部と型空間２３とを連通する連通穴２４が形成されている。
【００４６】
なお、上記のごとく、本例のベースモールド型２２は、一対の第１側面部２２２及び一対の第２側面部２２３によって四角枠形状に形成してある。そのため、ベースモールド型２２からの中子型２１の取出を容易にするため、例えば、ベースモールド型２２の底面部には、取出用穴を形成することができる（図示略）。
【００４７】
図１、図４に示すごとく、一対の分割型部２１１における分割面２１２の上部位置には、熱可塑性樹脂５をキャビティ２１３内に注入するための注入口２１４が形成してある。この注入口２１４は、一対の分割型部２１１の両方に跨って形成してある。そして、注入口２１４からキャビティ２１３内に熱可塑性樹脂５を注入し、注入口２１４に成形された成形物は、キャビティ２１３内に成形した熱可塑性樹脂５の成形品と一体的に取り出すことができる。
【００４８】
図５に示すごとく、本例の樹脂成形装置１は、上記樹脂成形用のゴム型２と、上記光発生手段３と、型空間２３内の真空引きを行う真空手段４１と、型空間２３内に冷却水Ｗを注入するための給水手段４２と、ベースモールド型２２における一対の第１側面部２２２の外側面を挟持する挟持手段４３と、熱可塑性樹脂５をキャビティ２１３内に注入するための注入ノズル４４とを有している。
本例の光発生手段３は、０．７８〜２μｍの波長領域（ほぼ近赤外線の波長領域に相当する。）を含む光を発するハロゲンランプ３１を用いて構成してある。このハロゲンランプ３１は、０．７８〜２μｍの波長領域内に（本例では約０．９μｍに）光強度のピークを有するものを用いた。図５においては、光の配光方向を矢印Ｘによって示す。
【００４９】
本例の光発生手段３は、０．７８〜２μｍの波長領域を含む光を発するハロゲンランプ（光源）３１と、ハロゲンランプ３１から発した光を配光して反射するリフレクタ３２と、リフレクタ３２から反射された光をさらに反射させてゴム型２へ導くための中継反射鏡３３とを有している。中継反射鏡３３は、回動可能に構成してあり、その反射面が、中継反射鏡３３を回動させるための回動中心軸線Ｃ１に対して傾斜する方向Ｃ２を向いている。
そして、光発生手段３は、リフレクタ３２から配光して反射された光が中継反射鏡３３に導かれ、中継反射鏡３３を回動中心軸線Ｃ１の回りに回動させることによって、中継反射鏡３３によって反射した光を、円を描くようにゴム型２に照射するよう構成してある。
【００５０】
図１に示すごとく、本例の真空手段４１は、真空ポンプによって構成してあり、真空ポンプは、ベースモールド型２２における連通穴２４に接続される。
図６に示すごとく、本例の給水手段４２は、給水ポンプによって構成してあり、真空ポンプと切り替えて、ベースモールド型２２における連通穴２４に接続される。給水手段４２によって型空間２３内に注入した冷却水Ｗは、連通穴２４から流出させることができ、また、連通穴２４とは別に形成した他の連通穴から流出させることもできる。
【００５１】
図１に示すごとく、本例の挟持手段４３は、一対の第１側面部２２２の外側面の上側部分を挟持するよう構成してある。本例の注入ノズル４４は、中子型２１における注入口２１４に配置し、所定の圧力（例えば、０．２〜１０ＭＰａの圧力）で溶融状態の熱可塑性樹脂５をキャビティ２１３内に注入するよう構成してある。また、本例においては、中子型２１における注入口２１４には、粒子状態の熱可塑性樹脂５をキャビティ２１３内に投入するための投入ノズルも配置することができる（図示略）。
【００５２】
本例の樹脂成形装置１は、キャビティ２１３内に熱可塑性樹脂５の充填を行う際には、図１に示すごとく、真空手段４１によって型空間２３内の真空引きを行って、一対の分割型部２１１の型締めを行うと共に、図５に示すごとく、光発生手段３によってベースモールド型２２の表面から０．７８〜２μｍの波長領域を含む光を照射して、キャビティ２１３内に充填する熱可塑性樹脂５を加熱し、かつ、熱可塑性樹脂５の充填を行った後には、図６に示すごとく、給水手段４２によって型空間２３内に冷却水Ｗを注入して、中子型２１を冷却するよう構成してある。
【００５３】
また、図示は省略するが、光発生手段３とゴム型２との間には、波長が２μｍを超える光の透過量を減少させるフィルターを配置することができる。このフィルターは、石英ガラス等から構成することができる。この場合には、フィルターによって、ゴム型２に吸収されやすい波長が２μｍを超える光がゴム型２に照射され難くすることができ、ゴム型２の温度上昇をより効果的に防止することができる。
【００５４】
また、図示は省略するが、分割型部２１１は、成形する熱可塑性樹脂５の成形品の形状によっては、３つ以上に分割することができる。例えば、一対の分割型部２１１の一方をさらに分割することができる。また、一対の第１側面部２２２及び一対の第２側面部２２３を形成しているときには、第１側面部２２２同士が対向する方向に分割面２１２を形成して分割するだけでなく、第２側面部２２３同士が対向する方向にも分割面２１２を形成して分割することもできる。
【００５５】
次に、上記樹脂成形用のゴム型２を用いた樹脂成形方法、及び本例による作用効果について説明する。
まず、加熱工程として、図４に示すごとく、中子型２１をベースモールド型２２の内部２２０に配置し、図１に示すごとく、ベースモールド型２２の連通穴２４には真空手段４１を接続して、型空間２３の真空引きを行う。そして、型空間２３内が真空状態になったときには、ベースモールド型２２の周辺の圧力を大気圧状態にすることにより、ベースモールド型２２には中子型２１を押圧する力を作用させることができる。これにより、一対の分割型部２１１の型締めを行うことができる。そして、熱可塑性樹脂５を充填する際の圧力が一対の分割型部２１１に加わるときでも、この一対の分割型部２１１が型開きをしてしまうことを防止することができる。
また、中子型２１をベースモールド型２２の内部２２０に配置したときには、挟持手段４３によって、ベースモールド型２２における一対の第１側面部２２２を挟持する。そのため、一対の分割型部２１１が型開きをすることを効果的に防止することができる。
【００５６】
次いで、図示は省略するが、中子型２１の注入口２１４に投入ノズルを配置し、投入ノズルからキャビティ２１３内に粒子状態の熱可塑性樹脂５を投入する。次いで、図５に示すごとく、光発生手段３によってベースモールド型２２の表面から０．７８〜２μｍの波長領域を含む光を照射して、キャビティ２１３内における粒子状態の熱可塑性樹脂５を加熱して溶融させる。
次いで、キャビティ２１３において残された空間に、溶融状態の熱可塑性樹脂５を充填する。これにより、新たに充填する溶融状態の熱可塑性樹脂５の充填量を少なくすることができ、溶融状態の熱可塑性樹脂５の充填圧力を低くすることができる。そのため、一対の分割型部２１１の型開きをより効果的に防止することができ、寸法精度の優れた熱可塑性樹脂５の成形品を成形することができる。
【００５７】
また、上記０．７８〜２μｍの波長領域を含む光をベースモールド型２２の表面から照射したときには、中子型２１及びベースモールド型２２を構成するゴム材料と熱可塑性樹脂５との物性の違いにより、中子型２１及びベースモールド型２２に比べて、熱可塑性樹脂５を選択的に加熱することができる（ゴム型２に比べて熱可塑性樹脂５の加熱量を多くすることができる）。これにより、中子型２１及びベースモールド型２２の温度上昇を抑制して、熱可塑性樹脂５を効果的に加熱することができる。そのため、熱可塑性樹脂５の成形品を成形する際に、中子型２１及びベースモールド型２２の熱劣化を効果的に防止することができる。
【００５８】
ここで、図７は、透明のシリコーンゴムと半透明のシリコーンゴムについて、横軸に波長（ｎｍ）をとり、縦軸に光の透過率（％）をとって、各シリコーンゴムにおける光の透過率を示すグラフである。同図において、各シリコーンゴムは、２００〜２２００（ｎｍ）の間の波長の光を透過させることがわかる。そのため、この波長の領域である近赤外線をシリコーンゴム製のゴム型２の表面に照射すると、当該近赤外線の多くを、ゴム型２を透過させて熱可塑性樹脂５に吸収させることができる。
【００５９】
次いで、図６に示すごとく、熱可塑性樹脂５の充填を行った後には、光発生手段３による加熱を中止し、冷却工程として、ベースモールド型２２の連通穴２４に対して真空手段４１に替えて給水手段４２を接続し、給水手段４２によって型空間２３内に冷却水Ｗを注入して中子型２１を冷却する。これにより、特に、中子型２１を介して加熱溶融した熱可塑性樹脂５を冷却することができる。そのため、冷却後の熱可塑性樹脂５の成形品を取り出すまでの時間を短縮することができ、成形品の成形サイクルを短縮することができる。
なお、キャビティ２１３内における成形品は、中子型２１をベースモールド型２２から取り出し、中子型２１を構成する一対の分割型部２１１を開けることによって取り出すことができる。
【００６０】
上記のごとく、本例の樹脂成形用のゴム型２は、中子型２１と中子型２１を内部２２０に配置する形状を有するベースモールド型２２とからなる。
そして、溶融状態の熱可塑性樹脂５は、中子型２１に形成したキャビティ２１３内に充填することができる。これにより、熱可塑性樹脂５の充填による熱の劣化の対象を中子型２１のみとすることができ、ベースモールド型２２は中子型２１よりも多くのショット（成形）回数使用することができる。そのため、中子型２１に比べてベースモールド型２２を長期間使用することが可能になり、劣化したゴム型２を交換する際に、新たに交換用のゴム型２の製造に用いるゴム材料の使用量を低減させることができる。
【００６１】
また、多品種の成形品の成形を行う際には、各成形品の形状に合わせたキャビティ２１３を有する中子型２１を準備し、ベースモールド型２２は共通して用いる一方、中子型２１のみ各品種に応じて交換することができる。これによっても、劣化したゴム型２を交換する際に、新たにゴム型２の製造に用いるゴム材料の使用量を低減させることができる。
【００６２】
また、本例のゴム型２の中子型２１においては、成形品のサンプル（マスターモデル）の形状を転写することによって容易にキャビティ２１３を形成することができる。そのため、中子型２１にキャビティ２１３を形成することが容易である。
さらに、ベースモールド型２２における一対の第１側面部２２２を、一対の分割型部２１１が組み合わさる方向の両側に形成していることにより、熱可塑性樹脂５の成形時には、一対の第１側面部２２２によって一対の分割型部２１１が型開きしないように保持することができる。これにより、ゴム型２の型開きを簡単な構造によって防止して、キャビティ２１３内の熱可塑性樹脂５を冷却して得た成形品の寸法精度を向上させることができる。
【００６３】
また、本例のゴム型２は、中子型２１及びベースモールド型２２を、いずれも同じゴム材料であるシリコーンゴムから構成している。そのため、ベースモールド型２２がフィルターの役割を果たし、中子型２１に吸収される波長の光のほぼすべてをベースモールド型２２に吸収させることができると考える。これにより、中子型２１がより加熱され難くすることができる。
【００６４】
それ故、本例の樹脂成形用のゴム型２、並びにこれを用いた樹脂成形装置１及び樹脂成形方法によれば、交換用のゴム型２の製造に用いるゴム材料の使用量を低減させることができ、ゴム型２の型開きを簡単な構造によって防止すると共に、ゴム型２の熱劣化を効果的に防止して、熱可塑性樹脂５からなる安定した寸法精度の成形品を得ることができる。また、熱可塑性樹脂５の成形品の成形サイクルを短縮することができる。
【図面の簡単な説明】
【００６５】
【図１】実施例における、真空手段を接続した状態の樹脂成形用のゴム型を、第２側面部の方向から見た状態で示す断面説明図。
【図２】実施例における、樹脂成形用のゴム型における型空間の形成状態を、第１側面部の方向から見た状態で示す断面説明図。
【図３】実施例における、樹脂成形用のゴム型を、上方から見た状態で示す断面説明図。
【図４】実施例における、ベースモールド型から中子型を取り外した状態の樹脂成形用のゴム型を、第２側面部の方向から見た状態で示す説明図。
【図５】実施例における、樹脂成形用のゴム型を備えた樹脂成形装置を、第２側面部の方向から見た状態で示す断面説明図。
【図６】実施例における、給水手段を接続した状態の樹脂成形用のゴム型を、第２側面部の方向から見た状態で示す断面説明図。
【図７】実施例における、シリコーンゴムにおける光の透過率を示すグラフ。
【符号の説明】
【００６６】
１  樹脂成形装置
２  樹脂成形用のゴム型
２１  中子型
２１１  分割型部
２１２  分割面
２１３  キャビティ
２１４  注入口
２２  ベースモールド型
２２１  下面部
２２２  第１側面部
２２３  第２側面部
２３  型空間
３  光発生手段
４１  真空手段
４２  給水手段
４３  挟持手段
４４  注入ノズル
５  熱可塑性樹脂
【図１】
2010099861.tif 000003
【図２】
2010099861.tif 000004
【図３】
2010099861.tif 000005
【図４】
2010099861.tif 000006
【図５】
2010099861.tif 000007
【図６】
2010099861.tif 000008
【図７】
2010099861.tif 000009